【手続補正書】
【提出日】平成16年1月20日(2004.1.20)
【手続補正１】
【補正対象書類名】特許請求の範囲
【補正対象項目名】全文
【補正方法】変更
【補正の内容】
【特許請求の範囲】
【請求項１】
ゼオライト含有粒子であって、Ｙ型結晶性ゼオライトを含んで成っていてこれの表面の上にバイエライト相アルミナを含んで成る約５から１００ｎｍの被膜を有する粒子。
【請求項２】
石油原料の流動接触分解で用いるに適した粒状の分解用触媒であって、Ｙ型結晶性ゼオライトの粒子を含んで成っていて前記粒子の表面の上にバイエライト相アルミナを含んで成る約５から１００ｎｍの被膜を有する分解用触媒。
【請求項３】
前記ゼオライトを約３０から約７０重量パーセント含有する請求項２記載の分解用触媒。
【請求項４】
バイエライトアルミナで覆われたゼオライト粒子を生じさせる方法であって、アルミニウムイオン含有溶液とゼオライト粒子を含んで成っていてｐＨが７未満の酸性である水性スラリーを生じさせ、前記スラリーを強塩基の水溶液に結果として生じるスラリーのｐＨが少なくとも１０になる濃度で接触させそしてバイエライトアルミナを前記ゼオライト粒子の上に沈澱させることを含んで成る方法。
【請求項５】
前記塩基をアルカリ金属の水酸化物、水酸化アンモニウムまたはアルカリ金属のアルミン酸塩から選択する請求項４記載の方法。
【請求項６】
バイエライトアルミナで覆われたゼオライト粒子を生じさせる方法であって、アルミニウムイオン含有溶液とゼオライト粒子を含んで成っていてｐＨが約１２を超えるアルカリ性である水性スラリーを生じさせ、前記スラリーを二酸化炭素に結果として生じるスラリーのｐＨが約１０から１１．５になるに充分な時間接触させそしてバイエライトアルミナを前記ゼオライト粒子の上に沈澱させることを含んで成る方法。
【請求項７】
（ｉ）分解ゾーンの中で炭化水素原料に分解を分解用触媒粒子の存在下で受けさせ、（ｉｉ）前記分解用触媒粒子に再生を再生ゾーンの中で受けさせそして（ｉｉｉ）分解用触媒粒子を包含する前記粒子の在庫品を前記分解ゾーンと再生ゾーンの間で繰り返し循環させる炭化水素原料流動接触分解方法であって、前記在庫品に請求項１、２または３記載のバイエライト相アルミナを含んで成る被膜を有するゼオライト含有粒子を含めることを包含する改良を受けさせた方法。
【手続補正２】
【補正対象書類名】明細書
【補正対象項目名】００４７
【補正方法】変更
【補正の内容】
【００４７】
【表１】
2004530542.tif 000001
本発明の好ましい実施の態様は次のとおりである。
１．  ゼオライト含有粒子であって、結晶性ゼオライトを含んで成っていてこれの表面の上にバイエライト相アルミナを含んで成る被膜を有する粒子。
２．  前記被膜がこの粒子の約５から約５０重量パーセントを構成している上記１記載の粒子。
３．  前記被膜が約５から１００ｎｍの厚みを有する上記１記載の粒子。
４．  前記ゼオライトがＹ型、ＵＳＹ型、ＣＲＥＹ型、ＲＥＹ型のゼオライトおよびこれらの混合物から成る群から選択される上記１、２または３記載の粒子。
５．  前記バイエライト相アルミナが前記被膜の少なくとも５０重量パーセントを構成している上記１記載の粒子。
６．  前記被膜が本質的にバイエライト相アルミナで構成されている上記４記載の粒子。
７．  前記ゼオライトがＹ型ゼオライトである上記５記載の粒子。
８．  前記ゼオライトがＹ型ゼオライトである上記６記載の粒子。
９．  石油原料の流動接触分解で用いるに適した粒状の分解用触媒であって、結晶性ゼオライトの粒子を含んで成っていて前記粒子の表面の上にバイエライト相アルミナを含んで成る被膜を有する分解用触媒。
１０．  前記バイエライトアルミナで被覆されているゼオライト粒子を約１０から約８０重量パーセント含有する上記９記載の分解用触媒。
１１．  前記ゼオライトがＹ型、ＵＳＹ型、ＣＲＥＹ型、ＲＥＹ型のゼオライトおよびこれらの混合物から成る群から選択される上記９記載の分解用触媒。
１２．  前記バイエライト相アルミナが前記被膜の少なくとも５０重量パーセントを構成している上記９記載の分解用触媒。
１３．  前記被膜が本質的にバイエライト相アルミナで構成されている上記９記載の分解用触媒。
１４．  前記ゼオライトがＹ型ゼオライトである上記１２記載の分解用触媒。
１５．  前記ゼオライトがＹ型ゼオライトである上記１３記載の分解用触媒。
１６．  前記ゼオライトを約３０から約７０重量パーセント含有する上記９記載の分解用触媒。
１７．  前記ゼオライトを約３０から約７０重量パーセント含有する上記１５記載の分解用触媒。
１８．  バイエライトアルミナで覆われたゼオライト粒子を生じさせる方法であって、アルミニウムイオン含有溶液とゼオライト粒子を含んで成っていてｐＨが７未満の酸性である水性スラリーを生じさせ、前記スラリーを強塩基の水溶液に結果として生じるスラリーのｐＨが少なくとも１０になる濃度で接触させそしてバイエライトアルミナを前記ゼオライト粒子の上に沈澱させることを含んで成る方法。
１９．  前記バイエライトアルミナで覆われたゼオライト粒子を分離して水で洗浄する上記１８記載の方法。
２０．  前記結果として生じるスラリーのｐＨを少なくとも約１０から約１１．５にする上記１８記載の方法。
２１．  前記塩基をアルカリ金属の水酸化物、水酸化アンモニウムまたはアルカリ金属のアルミン酸塩から選択する上記１８記載の方法。
２２．  前記塩基がアルミン酸ナトリウムである上記１８記載の方法。
２３．  前記アルミニウムイオン含有溶液が硫酸アルミニウムの水溶液を含んで成る上記１８、１９または２０記載の方法。
２４．  前記アルミニウムイオン含有溶液と前記ゼオライト粒子と前記塩基を実質的に同時に接触させる上記１８、１９または２０記載の方法。
２５．  バイエライトアルミナで覆われたゼオライト粒子を生じさせる方法であって、アルミニウムイオン含有溶液とゼオライト粒子を含んで成っていてｐＨが約１２を超えるアルカリ性である水性スラリーを生じさせ、前記スラリーを二酸化炭素に結果として生じるスラリーのｐＨが約１０から１１．５になるに充分な時間接触させそしてバイエライトアルミナを前記ゼオライト粒子の上に沈澱させることを含んで成る方法。
２６．  前記バイエライトアルミナで覆われたゼオライト粒子を分離して水で洗浄する上記２５記載の方法。
２７．  バイエライトアルミナで覆われたゼオライトの粒状生成物であって、最初にアルミニウムイオン源の溶液をゼオライトのスラリーと混合することでｐＨが７未満のスラリーを生じさせ、その結果として生じたスラリーを強塩基性材料に結果として生じるスラリーのｐＨが少なくとも１０になるに充分な量で接触させそしてバイエライトアルミナを前記ゼオライト粒子の上に沈澱させることで生じさせた生成物。
２８．  前記バイエライトアルミナで覆われたゼオライト粒子を分離して水で洗浄したものである上記２７記載の生成物。
２９．  前記結果として生じるスラリーのｐＨを少なくとも約１０．５から約１１．５にしたものである上記２７記載の生成物。
３０．  前記塩基がアルカリ金属の水酸化物、水酸化アンモニウムまたはアルカリ金属のアルミン酸塩から選択される上記２７記載の生成物。
３１．  前記塩基がアルミン酸ナトリウムである上記２７記載の生成物。
３２．  前記ゼオライトがＹ型、ＵＳＹ型、ＣＲＥＹ型、ＲＥＹ型のゼオライトおよびこれらの混合物から成る群から選択される上記２７記載の生成物。
３３．  前記ゼオライトがＹ型ゼオライトである上記２７記載の生成物。
３４．  前記ゼオライトがＹ型ゼオライトである上記３２記載の生成物。
３５．  バイエライトアルミナで覆われたゼオライト粒子であって、最初にアルミニウムイオン含有溶液とゼオライト粒子を含んで成るｐＨが少なくとも約１２の水性スラリーを４９℃以下の高温で生じさせ、前記スラリーをＣＯ２に結果として生じるスラリーのｐＨが少なくとも１０になるように接触させそしてバイエライトアルミナを前記ゼオライト粒子の上に沈澱させることで生じさせた粒子。
３６．  前記バイエライトアルミナで覆われたゼオライト粒子を分離して水で洗浄したものである上記３５記載の粒子。
３７．  前記結果として生じるスラリーのｐＨを少なくとも約１０から約１１にしたものである上記３５記載の粒子。
３８．  前記アルミニウムイオンがアルカリ金属のアルミン酸塩によって与えられたものである上記３５記載の粒子。
３９．  前記アルカリ金属のアルミン酸塩がアルミン酸ナトリウムである上記３８記載の粒子。
４０．  前記スラリーを約３３から４９℃の温度に維持したものである上記３５記載の方法。
４１．  前記スラリーを約３３から４９℃の温度に維持したものである上記３９記載の方法。
４２．  前記スラリーを約３３から４９℃の温度に維持したものである上記３５記載の方法。
４３．  前記ゼオライトがＹ型、ＵＳＹ型、ＣＲＥＹ型、ＲＥＹ型のゼオライトおよびこれらの混合物から成る群から選択される上記３５記載の粒子。
４４．  前記ゼオライトがＹ型ゼオライトである上記３５記載の粒子。
４５．  前記ゼオライトがＹ型ゼオライトである上記３８記載の粒子。
４６．  （ｉ）分解ゾーンの中で炭化水素原料に分解を分解用触媒粒子の存在下で受けさせ、（ｉｉ）前記分解用触媒粒子に再生を再生ゾーンの中で受けさせそして（ｉｉｉ）分解用触媒粒子を包含する前記粒子の在庫品を前記分解ゾーンと再生ゾーンの間で繰り返し循環させる炭化水素原料流動接触分解方法であって、前記在庫品に上記１、２、３、４、５、６、７または８記載のバイエライト相アルミナを含んで成る被膜を有するゼオライト含有粒子を含めることを包含する改良を受けさせた方法。
【図面の簡単な説明】